(57)【要約】【課題】環式ポリアリーレンスルフィドのポリアリーレンスルフィドへの転化に際し、高重合度化および、結晶性が十分ではない課題を解決し、低温・短時間で結晶化度の高いポリアリーレンスルフィドを製造する方法を提供することを課題とするものである。【解決手段】環式ポリアリーレンスルフィドならびに遷移金属化合物を含むポリアリーレンスルフィド組成物を、その融点以下の温度で加熱する工程を含むポリアリーレンスルフィドの製造方法。【選択図】なし【特許請求の範囲】
【請求項１】
下記一般式（Ａ）で示される環式化合物を１０重量％以上８０重量％未満含む組成物であって、組成物中の硫黄原子に対して遷移金属化合物を、遷移金属原子として０．０１ｍｏｌ％以上１０ｍｏｌ％以下を含むポリアリーレンスルフィド組成物（１）を、ポリアリーレンスルフィド組成物（１）の融点以下の温度で加熱する工程（ａ）を含むポリアリーレンスルフィドの製造方法。
【化１】
2019094470.tif 000013
（Ａｒはアリーレン基、ｑは４〜５０の整数であり、異なるｑを有する混合物である。）
【請求項２】
前記一般式（Ａ）で示される環式化合物を含むポリアリーレンスルフィド組成物（２）を、２６０℃を超え３６０℃以下で加熱してポリアリーレンスルフィド組成物（１）を得、次いで工程（ａ）を実施することを特徴とする、請求項１に記載のポリアリーレンスルフィドの製造方法。
【請求項３】
工程（ａ）の加熱温度が１８０℃以上２６０℃以下であることを特徴とする、請求項１〜２のいずれかに記載のポリアリーレンスルフィドの製造方法。
【請求項４】
前記ポリアリーレンスルフィド組成物（１）の融点が１８０℃以上２６０℃以下であることを特徴とする、請求項１〜３のいずれかに記載のポリアリーレンスルフィドの製造方法。
【請求項５】
得られるポリアリーレンスルフィドが前記一般式（Ａ）で示される環式化合物を１０重量％以下含むことを特徴とする、請求項１〜４のいずれかに記載のポリアリーレンスルフィドの製造方法。
【請求項６】
ポリアリーレンスルフィド組成物（１）が一般式（Ａ）で示される環式化合物を１０重量％以上５０重量％未満含むことを特徴とする、請求項１〜５のいずれかに記載のポリアリーレンスルフィドの製造方法。
【請求項７】
前記ポリアリーレンスルフィド組成物（２）が一般式（Ａ）で示される環式化合物を５０重量％以上含むことを特徴とする、請求項２〜６のいずれかに記載のポリアリーレンスルフィドの製造方法。
【請求項８】
遷移金属化合物の金属種が周期表第８族から第１１族かつ第４周期から第６周期の金属の中から選ばれる少なくとも１つ以上の金属であることを特徴とする、請求項１〜７のいずれかに記載のポリアリーレンスルフィドの製造方法。
【請求項９】
遷移金属化合物が（ｉ）および（ｉｉ）から選ばれる少なくとも１種のニッケル化合物であることを特徴とする、請求項１〜８のいずれかに記載のポリアリーレンスルフィドの製造方法。
（ｉ）一般式（Ｂ）で示されるカルボン酸構造とニッケルとからなるカルボン酸ニッケル化合物
【化２】
2019094470.tif 000014
（ここで、Ｒ１は水素、炭素数６〜２４のアリール基、炭素数１〜１２のアルケニル基、炭素数１〜１２のアルキニル基、および式（Ｃ）で表される構造（置換基）から選ばれる置換基を表し、各置換基の水素は炭素数１〜１２のアルキル基で置換されていてもよく、式（Ｃ）中のｋは０〜６の整数を表し、ｍは０または１の整数を表し、ｎは０〜６の整数を表す。）
（ｉｉ）一般式（Ｄ）で示されるニッケル化合物
【化３】
2019094470.tif 000015
（ここで、ｍは０〜１０の整数を表し、ｎは１〜３の整数を表し、Ｒ２およびＲ３は炭素数１〜１２のアルキル基、炭素数１〜１２のアルコキシ基、炭素数６〜２４のアリール基、ハロゲン基から選ばれる置換基を表し、アルキル基、アルコキシ基、アリール基の水素原子はハロゲン原子基で置換されていてもよく、またＲ２およびＲ３は同一でもそれぞれ異なっていてもよい。）
【請求項１０】
前記一般式（Ｂ）における、Ｒ１が水素または式（Ｃ）で表される構造中のｍが０である構造であることを特徴とする、請求項９に記載のポリアリーレンスルフィドの製造方法。
【請求項１１】
前記一般式（Ｂ）におけるＲ１が水素または式（Ｃ）で表される構造中のｋおよびｎが０である構造であることを特徴とする、請求項９に記載のポリアリーレンスルフィドの製造方法。
【請求項１２】
前記一般式（Ｂ）で表されるカルボン酸ニッケル化合物がギ酸ニッケルであることを特徴とする、請求項９に記載のポリアリーレンスルフィドの製造方法。
【請求項１３】
前記一般式（Ｄ）における、Ｒ２およびＲ３が炭素数１〜１２のアルキル基、炭素数１〜１２のアルコキシ基、炭素数６〜２４のアリール基から選ばれる同一または異なる置換基であることを特徴とする、請求項９に記載のポリアリーレンスルフィドの製造方法。
【請求項１４】
前記一般式（Ｄ）における、Ｒ２およびＲ３がメチル基であることを特徴とする、請求項９に記載のポリアリーレンスルフィドの製造方法。
【請求項１５】
前記一般式（Ｄ）における、ｍが０であることを特徴とする、請求項９、１３または１４に記載のポリアリーレンスルフィドの製造方法。
【請求項１６】
繊維状物質の共存下で行うことを特徴とする、請求項１〜１５のいずれかに記載のポリアリーレンスルフィドの製造方法。
【発明の詳細な説明】
【技術分野】
【０００１】
本発明はポリアリーレンスルフィドの製造方法に関するものである。より詳しくは、環式ポリアリーレンスルフィドならびに遷移金属化合物を含むポリアリーレンスルフィド組成物を、その融点以下の温度で加熱する工程を含むポリアリーレンスルフィドの製造方法。
【背景技術】
【０００２】
ポリフェニレンスルフィド（以下、ＰＰＳと略する場合もある）に代表されるポリアリーレンスルフィドは優れた耐熱性、バリア性、耐薬品性、電気絶縁性、耐湿熱性、難燃性などエンジニアリングプラスチックとして好適な性質を有する樹脂である。さらに、射出成形、押出成形により各種成形部品、フィルム、シート、繊維などに成形可能であり、各種電気・電子部品、機械部品及び自動車部品など耐熱性、耐薬品性の要求される分野に幅広く用いられている。
【０００３】
このポリアリーレンスルフィドの具体的な製造方法として、Ｎ−メチル−２−ピロリドンなどの有機アミド溶媒中で硫化ナトリウムなどのアルカリ金属硫化物とｐ−ジクロロベンゼンなどのポリハロ芳香族化合物とを反応させる方法が提案されている。この方法はポリアリーレンスルフィドの工業的な製造方法として幅広く利用されている(例えば特許文献１)。しかしながら、この製造方法は高温、高圧、かつ強アルカリ条件下で反応を行うことが必要であり、さらに、Ｎ−メチル−２−ピロリドンのような高価な高沸点極性溶媒を必要とし、溶媒回収に多大なコストがかかるエネルギー多消費型で、多大なプロセスコストを必要とするといった課題を有している。
【０００４】
上記のごときポリアリーレンスルフィドの製造方法の課題を解決するポリアリーレンスルフィドの別の製造方法として、環式ポリアリーレンスルフィドを加熱することによるポリアリーレンスルフィドの製造方法が開示されている（例えば特許文献２）。
【０００５】
さらに、モノマー源として環式ポリフェニレンスルフィドと線状ポリフェニレンスルフィドの混合物を加熱するポリフェニレンスルフィドの重合方法も知られている（非特許文献１）。
【０００６】
また、環式ポリアリーレンスルフィドのポリアリーレンスルフィドへの転化に際し、転化を促進する方法として、各種触媒成分（ラジカル発生能を有する化合物、イオン性化合物、有機カルボン酸など）を使用する方法が知られている。
【０００７】
特許文献３、非特許文献２には、ラジカル発生能を有する化合物として、例えば加熱により硫黄ラジカルを発生する化合物が開示されており、具体的にはジスルフィド結合を含有する化合物が開示されている。
【０００８】
特許文献４及び５には、アニオン重合において開環重合触媒になり得るイオン性化合物が開示されており、具体的には例えばチオフェノールのナトリウム塩のような硫黄のアルカリ金属塩を用いる方法が開示されている。
【０００９】
特許文献４には、カチオン重合において開環重合触媒となり得るイオン性化合物として、塩化鉄（ＩＩＩ）などのルイス酸、プロトン酸、トリアルキルオキソニウム塩、カルボニウム塩、ジアゾニウム塩、アンモニウム塩、アルキル化剤またはシリル化剤などを用いる方法も挙げられている。
【００１０】
特許文献６には、アニオン重合において開環重合触媒となり得るイオン性化合物とルイス酸を共存させる方法が開示されており、具体的にはチオフェノールのナトリウム塩と塩化銅（ＩＩ）を共存させる方法が開示されている。
【００１１】
環式ポリアリーレンスルフィドのポリアリーレンスルフィドへの転化に際し、転化を促進する触媒として遷移金属化合物（０価遷移金属化合物、低原子価鉄化合物、ニッケル化合物）を使用する方法も報告されている（例えば特許文献７〜１１）。
【００１２】
特許文献７および８には、０価遷移金属化合物として、例えばテトラキス（トリフェニルホスフィン）パラジウム、テトラキス（トリフェニルホスフィン）ニッケル、ビス（１，５−シクロオクタジエン）ニッケルなどを用いる方法が開示されている。
【００１３】
特許文献９には、低原子価鉄化合物として、具体的には塩化鉄などを用いる方法が開示されている。
【００１４】
特許文献１０、１１および１２には、ニッケル化合物として、例えば、カルボン酸ニッケル、カルボン酸ニッケルアミン錯体、ニッケルアセチルアセトナートなどを用いる方法が開示されている。
【００１５】
また、特許文献１３には、開始剤としてカルボアニオンを用いる方法が開示されており、具体的には例えば４−クロロフェニル酢酸ナトリウム塩、４−クロロフェニル酢酸を用いる方法が開示されている。
【先行技術文献】
【特許文献】
【００１６】
【特許文献１】特公昭５２−１２２４０号公報
【特許文献２】国際公開第２００７／０３４８００号
【特許文献３】米国特許第５８６９５９９号明細書
【特許文献４】特開平５−１６３３４９号公報
【特許文献５】特開平５−３０１９６２号公報
【特許文献６】特開平５−１０５７５７号公報
【特許文献７】国際公開第２０１１／０１３６８６号
【特許文献８】特開２０１４−１５９５４４号公報
【特許文献９】特開２０１２−９２３１５号公報
【特許文献１０】国際公開第２０１４／２０８４１８号
【特許文献１１】特開２０１５−２８１４２号公報
【特許文献１２】特開２０１６−２２２９０９号公報
【特許文献１３】特開２０１１−１７３９５３号公報
【非特許文献】
【００１７】
【非特許文献１】ポリマー（Ｐｏｌｙｍｅｒ）, ｖｏｌ．３７, ｎｏ．１４，１９９６年（第３１１１〜３１１６ページ）
【非特許文献２】マクロモレキュールズ（Ｍａｃｒｏｍｏｌｅｃｕｌｅｓ）, ３０巻, １９９７年（第４５０２〜４５０３ページ）
【発明の概要】
【発明が解決しようとする課題】
【００１８】
特許文献２において提案されている方法では、高分子量で、狭い分子量分布を有し、加熱した際の重量減少が少ないポリアリーレンスルフィドを得ることが期待できるが、環式ポリアリーレンスルフィドの反応が完結するには反応に高温を要するため、より低温でのポリアリーレンスルフィドの製造方法が望まれる。
【００１９】
非特許文献１において提案されている方法は、ポリフェニレンスルフィドの安易な重合法であるが、得られるポリフェニレンスルフィドの重合度は低く実用に適さないポリフェニレンスルフィドである。該文献では加熱温度を高くすることで重合度の向上が見られることが開示されているが、それでもなお実用に適した分子量には到達しておらず、また、この場合は架橋構造の生成が回避できず、熱的特性の劣るポリフェニレンスルフィドしか得られず、より品質の高いポリフェニレンスルフィドの重合方法が望まれる。
【００２０】
また、特許文献３、非特許文献２、特許文献４及び特許文献５において提案されている方法を用いても、環式ポリアリーレンスルフィドをポリアリーレンスルフィドに転化する促進効果としては不十分であり、環式ポリアリーレンスルフィドの反応が完結するには高温、長時間を有するという課題がある。
【００２１】
また、特許文献４には、カチオン重合において開環重合触媒となり得るイオン性化合物として、塩化鉄（ＩＩＩ）などのルイス酸、プロトン酸、トリアルキルオキソニウム塩、カルボニウム塩、ジアゾニウム塩、アンモニウム塩、アルキル化剤またはシリル化剤などを用いて反応する方法も挙げられているが、これら開環重合触媒の効果に関する具体的な開示はなく、効果は明らかでない。さらに、例えば塩化鉄（ＩＩＩ）を開環重合触媒として用いた際の、開環重合触媒の作用機構についても明らかでなく、環式ポリアリーレンスルフィドへの触媒の添加方法、重合条件に関する具体的な開示がなされていない。
【００２２】
また、特許文献６において提案されている方法を用いても、環式ポリアリーレンスルフィドのポリアリーレンスルフィドへの転化の促進効果としては不十分で、環式ポリアリーレンスルフィドの反応が完結するには高温、長時間を有するという課題がある。
【００２３】
また、特許文献７及び８には、特許文献７および８に記載の方法を用いた場合、低温、短時間でポリアリーレンスルフィドが得られることが記載されているが、ポリアリーレンスルフィドの融点より低い温度でのポリアリーレンスルフィドの製造方法およびポリアリーレンスルフィドの結晶化度については具体的な開示はなされていない。
【００２４】
また、特許文献９に記載の方法を用いた場合も、低温、短時間でポリアリーレンスルフィドが得られるが、さらに高重合度のポリアリーレンスルフィドの製造方法が望まれる。
【００２５】
特許文献１０及び１１には、安定性の高い触媒を用いて、低温、短時間でポリアリーレンスルフィドが得られるが、環式ポリアリーレンスルフィドおよびポリアリーレンスルフィドの融点より低い温度でのポリアリーレンスルフィドの製造方法およびポリアリーレンスルフィドの結晶化度については具体的な開示はなされていない。
【００２６】
特許文献１２に記載の方法を用いた場合も、低温、短時間でポリアリーレンスルフィドが得られるが、環式ポリアリーレンスルフィドおよびポリアリーレンスルフィドの融点より低い温度でのポリアリーレンスルフィドの製造方法およびポリアリーレンスルフィドの結晶化度については何ら記載がない。
【００２７】
このように、従来の技術による環式ポリアリーレンスルフィドのポリアリーレンスルフィドへの転化においては触媒の促進効果、ポリアリーレンスルフィドの高重合度化が十分ではなく、低温で高重合度のポリアリーレンスルフィドを製造する方法が望まれる。
【００２８】
上記の背景技術における、低温で環式ポリアリーレンスルフィドのポリアリーレンスルフィドへの転化する場合、ポリアリーレンスルフィドの高重合度化が十分ではでないものが多いという課題を、本発明は解決するものである。さらに、本発明は、低温、短時間で結晶化度の高いポリアリーレンスルフィドが得られる製造方法を提供することを課題とするものである。
【課題を解決するための手段】
【００２９】
本発明はポリアリーレンスルフィドの製造方法に関するものである。より詳しくは、環式ポリアリーレンスルフィドならびに遷移金属化合物を含むポリアリーレンスルフィド組成物を加熱するポリアリーレンスルフィドの製造方法に関するものである。
１．下記一般式（Ａ）で示される環式化合物を１０重量％以上８０重量％未満含む組成物であって、組成物中の硫黄原子に対して遷移金属化合物を、遷移金属原子として０．０１ｍｏｌ％以上１０ｍｏｌ％以下を含むポリアリーレンスルフィド組成物（１）を、ポリアリーレンスルフィド組成物（１）の融点以下の温度で加熱する工程（ａ）を含むポリアリーレンスルフィドの製造方法。
【００３０】
【化１】
2019094470.tif 000002
【００３１】
（Ａｒはアリーレン基、ｑは４〜５０の整数であり、異なるｑを有する混合物である。）
２．前記一般式（Ａ）で示される環式化合物を含むポリアリーレンスルフィド組成物（２）を２６０℃を超え、３６０℃以下で加熱してポリアリーレンスルフィド組成物（１）を得、次いで工程（ａ）を実施することを特徴とする、１に記載のポリアリーレンスルフィドの製造方法。
３．工程（ａ）の加熱温度が１８０℃以上２６０℃以下であることを特徴とする、１〜２のいずれかに記載のポリアリーレンスルフィドの製造方法。
４．前記ポリアリーレンスルフィド組成物（１）の融点が１８０℃以上２６０℃以下であることを特徴とする、１〜３のいずれかに記載のポリアリーレンスルフィドの製造方法。
５．得られるポリアリーレンスルフィドが前記一般式（Ａ）で示される環式化合物を１０重量％以下含むことを特徴とする、１〜４のいずれかに記載のポリアリーレンスルフィドの製造方法。
６．ポリアリーレンスルフィド組成物（１）が前記一般式（Ａ）で示される環式化合物を１０重量％以上５０重量％未満含むことを特徴とする、１〜５のいずれかに記載のポリアリーレンスルフィドの製造方法。
７．前記ポリアリーレンスルフィド組成物（２）が一般式（Ａ）で示される環式化合物を５０重量％以上含むことを特徴とする、２〜６のいずれかに記載のポリアリーレンスルフィドの製造方法。
８．遷移金属化合物の金属種が周期表第８族から第１１族かつ第４周期から第６周期の金属の中から選ばれる少なくとも１つ以上の金属であることを特徴とする、１〜７のいずれかに記載のポリアリーレンスルフィドの製造方法。
９．遷移金属化合物が（ｉ）および（ｉｉ）から選ばれる少なくとも１種のニッケル化合物であることを特徴とする、１〜８のいずれかに記載のポリアリーレンスルフィドの製造方法。
（ｉ）一般式（Ｂ）で示されるカルボン酸構造とニッケルとからなるカルボン酸ニッケル化合物
【００３２】
【化２】
2019094470.tif 000003
【００３３】
（ここで、Ｒ１は水素、炭素数６〜２４のアリール基、炭素数１〜１２のアルケニル基、炭素数１〜１２のアルキニル基、および式（Ｃ）で表される構造（置換基）から選ばれる置換基を表し、各置換基の水素は炭素数１〜１２のアルキル基で置換されていてもよく、式（Ｃ）中のｋは０〜６の整数を表し、ｍは０または１の整数を表し、ｎは０〜６の整数を表す。）
（ｉｉ）一般式（Ｄ）で示されるニッケル化合物
【００３４】
【化３】
2019094470.tif 000004
【００３５】
（ここで、ｍは０〜１０の整数を表し、ｎは１〜３の整数を表し、Ｒ２およびＲ３は炭素数１〜１２のアルキル基、炭素数１〜１２のアルコキシ基、炭素数６〜２４のアリール基、ハロゲン基から選ばれる置換基を表し、アルキル基、アルコキシ基、アリール基の水素原子はハロゲン原子基で置換されていてもよく、またＲ２およびＲ３は同一でもそれぞれ異なっていてもよい。）
１０．前記一般式（Ｂ）における、Ｒ１が水素または式（Ｃ）で表される構造中のｍが０である構造であることを特徴とする、９に記載のポリアリーレンスルフィドの製造方法。
１１．前記一般式（Ｂ）におけるＲ１が水素または式（Ｃ）で表される構造中のｋおよびｎが０である構造であることを特徴とする、９に記載のポリアリーレンスルフィドの製造方法。
１２．前記一般式（Ｂ）で表されるカルボン酸ニッケル化合物がギ酸ニッケルであることを特徴とする、９に記載のポリアリーレンスルフィドの製造方法。
１３．前記一般式（Ｄ）における、Ｒ２およびＲ３が炭素数１〜１２のアルキル基、炭素数１〜１２のアルコキシ基、炭素数６〜２４のアリール基から選ばれる同一または異なる置換基であることを特徴とする、９に記載のポリアリーレンスルフィドの製造方法。
１４．前記一般式（Ｄ）における、Ｒ２およびＲ３がメチル基であることを特徴とする、９に記載のポリアリーレンスルフィドの製造方法。
１５．前記一般式（Ｄ）における、ｍが０であることを特徴とする、９、１３または１４に記載のポリアリーレンスルフィドの製造方法。
１６．繊維状物質の共存下で行うことを特徴とする、１〜１５のいずれかに記載のポリアリーレンスルフィドの製造方法。
【発明の効果】
【００３６】
本発明によれば、従来法と比較して低温、短時間で結晶化度の高いポリアリーレンスルフィドを製造する方法を提供できる。
【発明を実施するための形態】
【００３７】
以下に、本発明実施の形態を説明する。
【００３８】
＜環式ポリアリーレンスルフィド＞
本発明のポリアリーレンスルフィドの製造方法における環式ポリアリーレンスルフィドとは、式、−（Ａｒ−Ｓ）−の繰り返し単位を主要構成単位とし、好ましくは当該繰り返し単位を８０ｍｏｌ％以上含有する下記一般式（Ａ）の環式化合物を、少なくとも５０重量％以上含むものであり、好ましくは７０重量％以上、より好ましくは８０重量％以上、さらに好ましくは９０重量％以上含むものが好ましい。Ａｒとしては前記式（Ｅ）〜式（Ｏ）などで表される単位などがあるが、なかでも式（Ｅ）が特に好ましい。
【００３９】
【化４】
2019094470.tif 000005
【００４０】
（Ａｒはアリーレン基、ｑは４〜５０の整数であり、異なるｑを有する混合物である。）
【００４１】
なお、環式ポリアリーレンスルフィド中の前記（Ａ）式の環式化合物においては前記式（Ｅ）〜式（Ｏ）などの繰り返し単位をランダムに含んでもよいし、ブロックで含んでもよく、それらの混合物のいずれかであってもよい。これらの代表的なものとして、環式ポリフェニレンスルフィド、環式ポリフェニレンスルフィドスルホン、環式ポリフェニレンスルフィドケトン、これらが含まれる環式ランダム共重合体、環式ブロック共重合体及びそれらの混合物などが挙げられる。特に好ましい前記（Ａ）式の環式化合物としては、主要構成単位としてｐ−フェニレンスルフィド単位を８０ｍｏｌ％以上、特に９０ｍｏｌ％以上含有する環式化合物が挙げられる。
【００４２】
【化５】
2019094470.tif 000006
【００４３】
環式ポリアリーレンスルフィドに含まれる前記（Ａ）式の環式化合物中の繰り返し数ｑは４〜５０の範囲である。ここで、ｑの下限値は４以上であり、５以上が好ましく、６以上がより好ましく、７以上がさらに好ましく、８以上がさらにいっそう好ましい。ｑが４より小さい場合、環ひずみが大きく、ｑが４より小さい環式化合物を得るのは困難である傾向がある。ｑが小さい環式化合物は反応性が低い傾向があるため、短時間でポリアリーレンスルフィドが得られるようになるとの観点ではｑを前記範囲にすることが好ましい。一方、ｑの上限値は５０以下であり、２５以下が好ましく、１５以下がより好ましい。
後述するようにポリアリーレンスルフィド組成物（２）の加熱により、ポリアリーレンスルフィド組成物（１）を得る場合、環式ポリアリーレンスルフィドが融解する温度以上で行うことが好ましいが、ｑが大きくなると環式ポリアリーレンスルフィドが融解する温度が高くなる傾向にある。そのため、ｑを前記範囲にすることが好ましい。
【００４４】
また、環式ポリアリーレンスルフィドに含まれる前記（Ａ）式の環式化合物は、単一の繰り返し数を有する単独化合物、異なる繰り返し数を有する環式化合物の混合物のいずれでもよいが、異なる繰り返し数を有する環式化合物の混合物の方が単一の繰り返し数を有する単独化合物よりも融解する温度が低い傾向があり、異なる繰り返し数を有する環式化合物の混合物の使用はポリアリーレンスルフィドへの転化を行う際の加熱温度をより低くできるため好ましい。
【００４５】
環式ポリアリーレンスルフィドにおける前記（Ａ）式の環式化合物以外の成分はポリアリーレンスルフィドオリゴマーであることが特に好ましい。ここでポリアリーレンスルフィドオリゴマーとは、式、−（Ａｒ−Ｓ）−の繰り返し単位を主要構成単位とする、好ましくは当該繰り返し単位を８０ｍｏｌ％以上含有する線状のホモオリゴマーまたはコオリゴマーである。Ａｒとしては前記した式（Ｅ）〜式（Ｏ）などであらわされる単位などがあるが、なかでも式（Ｅ）が特に好ましい。ポリアリーレンスルフィドオリゴマーはこれら繰り返し単位を主要構成単位とする限り、後述する式（Ｐ）〜式（Ｒ）などで表される少量の分岐単位または架橋単位を含むことができる。これら分岐単位または架橋単位の共重合量は、−（Ａｒ−Ｓ）−の単位１ｍｏｌに対して０〜１ｍｏｌ％の範囲であることが好ましい。また、ポリアリーレンスルフィドオリゴマーは上記繰り返し単位を含むランダム共重合体、ブロック共重合体及びそれらの混合物のいずれかであってもよい。
【００４６】
これらの代表的なものとして、ポリフェニレンスルフィドオリゴマー、ポリフェニレンスルフィドスルホンオリゴマー、ポリフェニレンスルフィドケトンオリゴマー、これらのランダム共重合体、ブロック共重合体及びそれらの混合物などが挙げられる。特に好ましいポリアリーレンスルフィドオリゴマーとしては、ポリマーの主要構成単位としてｐ−フェニレンスルフィド単位を８０ｍｏｌ％以上、特に９０ｍｏｌ％以上含有するポリフェニレンスルフィドオリゴマーが挙げられる。
【００４７】
ポリアリーレンスルフィドオリゴマーの分子量としては、ポリアリーレンスルフィドよりも低分子量のものが例示でき、具体的には重量平均分子量で１０，０００未満であることが好ましい。環式ポリアリーレンスルフィドが含有するポリアリーレンスルフィドオリゴマーの重量平均分子量で１０，０００未満である場合、環式ポリアリーレンスルフィドの融解する温度が低くなる傾向にあり、環式ポリアリーレンスルフィドのポリアリーレンスルフィドへの転化をより低い温度で行うためには、前記範囲にすることが好ましい。
【００４８】
＜ポリアリーレンスルフィド＞
本発明におけるポリアリーレンスルフィドとは、式、−（Ａｒ−Ｓ）−の繰り返し単位を主要構成単位とする、好ましくは当該繰り返し単位を８０ｍｏｌ％以上含有するホモポリマーまたはコポリマーである。Ａｒとしては下記の式（Ｅ）〜式（Ｏ）などで表される単位などがあるが、なかでも式（Ｅ）が特に好ましい。
【００４９】
【化６】
2019094470.tif 000007
【００５０】
（Ｒ４、Ｒ５は水素、炭素原子数１〜１２のアルキル基、炭素原子数１〜１２のアルコキシ基、炭素数６〜２４のアリーレン基、ハロゲン基から選ばれた置換基であり、Ｒ４とＲ５は同一でも異なっていてもよい。）
【００５１】
この繰り返し単位を主要構成単位とする限り、下記の式（Ｐ）〜（Ｒ）などで表される少量の分岐単位または架橋単位を含むことができる。これら分岐単位または架橋単位の共重合量は、−（Ａｒ−Ｓ）−の単位１ｍｏｌに対して０〜１ｍｏｌ％の範囲であることが好ましい。
【００５２】
【化７】
2019094470.tif 000008
【００５３】
また、本発明におけるポリアリーレンスルフィドは上記繰り返し単位を含むランダム共重合体、ブロック共重合体及びそれらの混合物のいずれかであってもよい。
【００５４】
これらの代表的なものとして、ポリフェニレンスルフィド、ポリフェニレンスルフィドスルホン、ポリフェニレンスルフィドケトン、これらのランダム共重合体、ブロック共重合体及びそれらの混合物などが挙げられる。特に好ましいポリアリーレンスルフィドとしては、ポリマーの主要構成単位としてｐ−フェニレンスルフィド単位を８０ｍｏｌ％以上、特に９０ｍｏｌ％以上含有するポリフェニレンスルフィドが挙げられる。
【００５５】
【化８】
2019094470.tif 000009
【００５６】
本発明のポリアリーレンスルフィドの好ましい分子量は、重量平均分子量で１０，０００以上、好ましくは２０，０００以上、より好ましくは４０，０００以上、さらに好ましくは５０，０００以上である。ポリアリーレンスルフィドの重量平均分子量が１０，０００以上では加工時の成形性が良好で、また成形品の機械強度や耐薬品性などの特性が高くなる。重量平均分子量の上限に特に制限は無いが、１，０００，０００未満を好ましい範囲として例示でき、より好ましくは５００，０００未満、さらに好ましくは２００，０００未満であり、この範囲内では高い成形加工性を得ることができる。
【００５７】
本発明の製造方法で得られるポリアリーレンスルフィドは、分子量分布の広がり、即ち重量平均分子量と数平均分子量の比（重量平均分子量／数平均分子量）で表される分散度が狭い特長を有する傾向にある。本発明の製造方法で得られるポリアリーレンスルフィドの分散度は２．５以下が好ましく、２．３以下がより好ましく、２．１以下がさらに好ましい。分散度が２．５以下ではポリアリーレンスルフィドに含まれる低分子量体成分の量が少なくなる傾向が強く、このことはポリアリーレンスルフィドを成形加工用途に用いた場合の機械特性向上、加熱した際のガス発生量の低減及び溶剤と接した際の溶出成分量の低減などの効果を奏する。なお、前記重量平均分子量及び数平均分子量は例えば示差屈折率検出器を具備したＳＥＣ（サイズ排除クロマトグラフィー）を使用して求めることができる。
【００５８】
本発明のポリアリーレンスルフィド中の前記（Ａ）式の環式化合物の含有率は１０重量％以下が好ましく、８重量％以下がより好ましく、６重量％以下がさらに好ましい。１０重量％以下では前述した特性を有するポリアリーレンスルフィドを得ることができる。１０重量％を超える場合は成形品の機械強度、耐薬品性や結晶性などの特性が低くなる傾向がある。
【００５９】
本発明の製法における、ポリアリーレンスルフィド中の前記（Ａ）式の環式化合物のポリアリーレンスルフィドへの転化率は８５％以上であることが好ましく、８８％以上がより好ましく、９０％以上がさらに好ましい。転化率が８５％以上では前述した特性を有するポリアリーレンスルフィドを得ることができる。
【００６０】
前記（Ａ）式の環式化合物のポリアリーレンスルフィドへの転化率は、加熱前の原料に含まれる前記（Ａ）式の環式化合物の含有率、および、加熱後に得られた生成物に含まれる前記（Ａ）式の環式化合物の含有率を、ＨＰＬＣを用いて定量し、その値から算出することができる。具体的には、
転化率（％）＝（加熱前の原料に含まれる前記（Ａ）式の環式化合物の含有率（％）−加熱後に得られた生成物に含まれる前記（Ａ）式の環式化合物の含有率（％））／加熱前の原料に含まれる前記（Ａ）式の環式化合物の含有率（％）×１００
のように算出することができる。
【００６１】
本発明のポリアリーレンスルフィドの好ましい融点は、２６０℃以上３００℃以下の範囲が好ましく、２7０℃以上３００℃以下の範囲であることがより好ましい。得られるポリアリーレンスルフィドの融点が上記好ましい範囲にあるとき、高い耐熱性や、成形加工品の機械特性や耐薬品性が得られ易い。なお、後述の本発明における融点とは特に断りがない限り、窒素雰囲気下で、ティー・エイ・インスツルメント社製ＴＡインスツルメントＱ２０を用い、得られたポリマーの熱的特性を測定した値である。
【００６２】
本発明により得られるポリアリーレンスルフィドの結晶化度は、３０〜８０％の範囲が好ましく、３５％〜６０％の範囲がより好ましい。得られるポリアリーレンスルフィドの結晶化度が上記好ましい範囲にあるとき、高い耐熱性や、成形加工品の機械特性や耐薬品性が得られ易い。なお、本発明における結晶化度とは特に断りがない限り、ティー・エイ・インスツルメント社製ＴＡインスツルメントＱ２０を用い、重合物のＦｉｒｓｔ  Ｒｕｎの吸熱ピークの面積から算出した融解熱と、理論的に１００％ポリアリーレンスルフィドが結晶化したとした融解熱１４６．２J／ｇ（Ｐｏｌｙｍｅｒ  Ｅｎｇｉｎｅｅｒｉｎｇ＆Ｓｃｉｅｎｃｅ、２９巻、１４０頁（１９８９年）を用いて、下記式により算出した。
結晶化度（％）＝｛生成物の融解熱（Ｊ／ｇ）｝／｛１４６（Ｊ／ｇ）｝×１００
【００６３】
＜遷移金属化合物＞
本発明において、種々の遷移金属化合物が（Ａ）式の環式化合物のポリアリーレンスルフィドへの転化に有効に作用する。その理由は現時点で明らかではないが、以下のような可能性を考えている。金属種そのものの効果としては、多くの価数状態を取りうるこれら遷移金属原子は、環式ポリアリーレンスルフィド構造との相互作用を生じやすく、加熱により活性遷移金属化合物を生成する傾向が強く、あるいは、これら遷移金属原子は環式ポリアリーレンスルフィド中に分散しやすい遷移金属化合物を形成可能であるためと推測している。
【００６４】
遷移金属化合物としては、遷移金属単体、有機配位子を有する錯体、カルボン酸塩、ハロゲン化物などが挙げられる。有機配位子を有する遷移金属錯体としては、カルベン、カルボニル、アルケン、アルキン、ジエン、アレーン、ホスフィン、ホスファイト、アミンなどの配位子として有する錯体が例示できる。例えば配位子として、トリフェニルホスフィン、トリ−ｔ−ブチルホスフィン、トリシクロヘキシルホスフィン、１，２−ビス（ジフェニルホスフィノ）エタン、１，１’−ビス(ジフェニルホスフィノ)フェロセン、ジベンジリデンアセトン、ジメトキシジベンジリデンアセトン、シクロオクタジエン、カルボニルの錯体が挙げられる。
【００６５】
遷移金属種としては、周期表第８族から第１１族かつ第４周期から第６周期の金属から選ばれる遷移金属が、環式ポリアリーレンスルフィドの転化を促進する高い効果を有する傾向にあり好ましい。具体的には鉄、ルテニウム、オスミウム、コバルト、ロジウム、イリジウム、ニッケル、パラジウム、白金、銅、銀、金が挙げられる。この理由についても現時点で明らかではないが、以下のような可能性を考えている。金属種そのものの効果としては、多くの価数状態を取りうるこれら遷移金属原子は、環式ポリアリーレンスルフィド構造との相互作用を生じやすく、加熱によって活性遷移金属化合物を生成する傾向が強く、あるいは、これら遷移金属原子は環式ポリアリーレンスルフィド中に分散しやすい遷移金属化合物を形成可能であるためと推測している。
【００６６】
遷移金属単体としてニッケル（０）、パラジウム（０）、白金（０）、鉄（０）、ルテニウム（０）、ロジウム（０）、０価遷移金属原子と配位子からなる化合物としてテトラキス（トリフェニルホスフィン）ニッケル、テトラキス（トリフェニルホスファイト）ニッケル、ビス（１，５−シクロオクタジエン）ニッケル、ビス（ジベンジリデンアセトン）パラジウム、トリス（ジベンジリデンアセトン）ジパラジウム、テトラキス（トリフェニルホスフィン）パラジウム、ビス（トリ−ｔ−ブチルホスフィン）パラジウム、ビス［１，２−ビス（ジフェニルホスフィノ）エタン］パラジウム、ビス（トリシクロヘキシルホスフィン）パラジウム、［Ｐ，Ｐ’−１，３−ビス（ジ−ｉ−プロピルホスフィノ）プロパン］［Ｐ−１，３−ビス（ジ−ｉ−プロピルホスフィノ）プロパン］パラジウム、１，３−ビス（２，６−ジ−ｉ−プロピルフェニル）イミダゾール−２−イリデン（１，４−ナフトキノン）パラジウム二量体、１，３−ビス（２，４，６−トリメチルフェニル）イミダゾール−２−イリデン（１，４−ナフトキノン）パラジウム二量体、ビス（３，５，３’，５’−ジメトキシジベンジリデンアセトン）パラジウム、ビス（トリ−ｔ−ブチルホスフィン）白金、テトラキス（トリフェニルホスフィン）白金、テトラキス（トリフルオロホスフィン）白金、エチレンビス（トリフェニルホスフィン）白金、白金−２，４，６，８−テトラメチル−２，４，６，８−テトラビニルシクロテトラシロキサン錯体、ドデカカルボニル三鉄、ペンタカルボニル鉄、ドデカカルボニル三ルテニウム、ドデカカルボニル四ロジウム、ヘキサデカカルボニル六ロジウムなどが例示できる。
【００６７】
これら遷移金属種の中でも、ニッケルまたはパラジウムが好ましく、特に環式ポリアリーレンスルフィドの転化を促進する高い効果を有する傾向にある。この理由についても現時点で明らかではないが、これらの金属種は、ケミカルレビューズ（Ｃｈｅｍｉｃａｌ  Ｒｅｖｉｅｗｓ），１１１，２０１１年（１５９６〜４５０３ページ）に記載のように、多くの炭素-硫黄結合の形成反応に用いられていることから、炭素-硫黄相互作用を生じやすいため、活性遷移金属化合物を生成しやすいため、あるいは、環式ポリアリーレンスルフィド中に分散しやすい化合物を形成可能でためであると考えている。さらに、触媒コスト、入手性の面でも優れるニッケルがより好ましい。
【００６８】
ニッケル化合物としては、有機配位子を有するニッケル錯体、カルボン酸ニッケル、ハロゲン化ニッケルなどが挙げられる。具体的には［１，２−ビス（ジフェニルホスフィノ）エタン］ニッケルジクロリド、［１，１’−ビス（ジフェニルホスフィノ）フェロセン］ニッケルジクロリド、臭化ニッケルエチレングリコールジメチルエーテル錯体、テトラキス（トリフェニルホスフィン）ニッケル、テトラキス（トリフェニルホスファイト）ニッケル、ビス（１，５−シクロオクタジエン）ニッケル、ビス（２，４−ペンタンジオナト）ニッケル、ギ酸ニッケル、ギ酸ニッケルアミン錯体、酢酸ニッケル、塩化ニッケル、臭化ニッケル、ヨウ化ニッケル、硫化ニッケル、（トリフェニルホスフィン）ニッケルジクロリドなどが例示できる。
【００６９】
ニッケル化合物が重合触媒として作用する理由は現時点で明らかではないが、多くの価数状態を取りうるニッケル原子は、環式ポリアリーレンスルフィド構造との相互作用を生じやすいため、あるいは、ニッケル原子が環式ポリアリーレンスルフィド中に分散しやすい活性ニッケル化合物を形成可能であるためと推測している
また、上記ニッケル化合物の中でも、後述の（ｉ）、および（ｉｉ）のニッケル化合物を用いることが好ましい。（ｉ）および（ｉｉ）のニッケル化合物は環式ポリアリーレンスルフィドの転化を促進する高い効果を有し、安定性の高い傾向にある。
【００７０】
環式ポリアリーレンスルフィドならびに、前記遷移金属化合物、または系内で各遷移金属化合物を生成させるための遷移金属塩の混合に際しては、そのまま混合してもよいが、環式ポリアリーレンスルフィド中に均一に分散させることが好ましい。均一に分散させる方法として、例えば機械的に分散させる方法、溶媒を用いて分散させる方法、環式ポリアリーレンスルフィドを溶融し分散させる方法、あらかじめ重合反応装置、成形品を製造する型、押出機や溶融混練機などの装置内に分散させる方法などが挙げられる。
【００７１】
機械的に分散させる方法として、具体的には粉砕機、撹拌機、混合機、振とう機、乳鉢を用いる方法などが例示できる。
【００７２】
溶媒を用いて分散させる方法として、具体的には環式ポリアリーレンスルフィドを適宜な溶媒に溶解または分散し、これに遷移金属化合物を所定量加えた後、溶媒を除去する方法などが例示できる。
【００７３】
環式ポリアリーレンスルフィドを溶融し分散させる方法としては、固体状態の環式ポリアリーレンスルフィドに各遷移金属化合物、遷移金属塩を添加した後、環式ポリアリーレンスルフィドの融点以上の温度で加熱し環式ポリアリーレンスルフィドを溶融させる方法、環式ポリアリーレンスルフィドの融点以上の温度で、あらかじめ環式ポリアリーレンスルフィドを溶融した後に各遷移金属化合物、遷移金属塩を添加する方法などが例示できる。  あらかじめ重合反応装置、成形品を製造する型、押出機や溶融混練機などの装置内に分散させる方法としては、そのまま分散させる方法、適宜な溶媒に各遷移金属化合物、遷移金属塩を所定量加えた後、重合反応装置、成形品を製造する型、押出機や溶融混練機などの装置内で溶媒を除去することで分散させる方法などが例示できる。
【００７４】
また、２種以上の化合物を添加する場合には、添加する化合物の安定性、反応性にもよるが、一度に添加してもよいし、別々に添加した後に、重合反応装置、成形品を製造する型、押出機や溶融混練機などの装置内外で混合してもよい。また、各遷移金属化合物、遷移金属塩が固体である場合、より均一な分散が可能となるため、それらの平均粒径は１ｍｍ以下であることが好ましい。
【００７５】
本発明では、遷移金属化合物を原料として添加してもよいし、系内で遷移金属化合物を生成させてもよい。また、１種単独で用いてもよいし２種以上併用してもよい。
【００７６】
本発明で用いる前記遷移金属化合物、または系内で各遷移金属化合物を生成させるための遷移金属塩を添加する際の温度は、添加に用いる方法が実施可能な温度範囲であれば特に制限はないが、上限としては、前記（Ａ）式の環式化合物がポリアリーレンスルフィドへ転化しにくい温度領域であることが好ましく、例えば２６０℃以下、好ましくは２４０℃以下、より好ましくは２２０℃以下、よりいっそう好ましくは２００℃以下、さらにいっそう好ましくは１８０℃以下が例示できる。また、使用する遷移金属化合物の種類によって異なるが、遷移金属化合物が前記（Ａ）式の環式化合物のポリアリーレンスルフィドへの転化を促進しにくい温度領域であることが好ましい。
【００７７】
遷移金属化合物の価数状態または配位状態などは、例えばＸ線吸収微細構造（ＸＡＦＳ）解析により把握が可能である。本発明の遷移金属化合物を含む環式ポリアリーレンスルフィドまたは遷移金属化合物を含むポリアリーレンスルフィドに、Ｘ線を照射し、その吸収スペクトルを比較することで把握できる。
＜（ｉ）一般式（Ｂ）で示されるカルボン酸構造とニッケルとからなるカルボン酸ニッケル化合物＞
【００７８】
【化９】
2019094470.tif 000010
【００７９】
（ここで、Ｒ１は水素、炭素数６〜２４のアリール基、炭素数１〜１２のアルケニル基、炭素数１〜１２のアルキニル基、および式（Ｃ）で表される構造から選ばれる置換基を表し、各置換基の水素は炭素数１〜１２のアルキル基で置換されていてもよく、式（Ｃ）中のｋは０〜６の整数を表し、ｍは０または１の整数を表し、ｎは０〜６の整数を表す。）
【００８０】
一般式（Ｂ）で示されるカルボン酸構造とニッケルとからなるカルボン酸ニッケル化合物について、Ｒ１は水素、アリール基、アルケニル基、アルキニル基、および式（Ｃ）で表される構造から選ばれる置換基であれば重合触媒として有効であり、各置換基の水素は炭素数１〜１２のアルキル基で置換されていてもよい。例えば、水素、アリール基としてフェニル、ベンジル、トリル、キシリル、ビフェニル、ナフチル、アルケニル基としてメテニル、エテニル、プロペニル、ブテニル、ペンテニル、ヘキセニル、ヘプテニル、オクテニル、ノネニル、デセニル、ウンデセニル、ドデセニル、アルキニル基としてメチニル、エチニル、プロピニル、ブチニル、ペンチニル、ヘキシニル、ヘプチニル、オクチニルなどが例示できる。また例えば、前記式（Ｃ）で表される構造からなるカルボン酸として、シュウ酸、マロン酸、コハク酸、グルタル酸、アジピン酸、マレイン酸、フマル酸、安息香酸、フタル酸などが例示できる。
【００８１】
また、一般式（Ｂ）で示されるカルボン酸構造とニッケルとからなるカルボン酸ニッケル化合物は無水物であってもよく、水和物であってもよい。
【００８２】
本発明におけるカルボン酸ニッケル化合物の重合触媒としての作用機構は現時点不明であるが、配位子や還元剤などの添加を必要とせず、加熱による分解反応時に活性ニッケル化合物が生成していると推測しており、その活性ニッケル化合物としては、加熱による分解反応時にニッケル原子が還元されることで生成する０価ニッケル化合物の可能性を考えている。さらに、その活性ニッケル化合物生成時に活性ニッケル化合物は粒子として分散し、それにより環式ポリアリーレンスルフィドのポリアリーレンスルフィドへの転化の際の触媒活性が高くなると考えている。
【００８３】
前記カルボン酸ニッケル化合物の中でも、カルボン酸ニッケル化合物の構造中に炭素−炭素間の多重結合を含まないカルボン酸ニッケル化合物では、前記した活性ニッケル化合物の生成以外の反応が生じにくい傾向にあると考えられ、Ｒ１は水素または前記式（Ｃ）で表される構造のうちｍが０である構造から選ばれる置換基であることがより好ましい。例えば、Ｒ１が水素であるギ酸、前記式（Ｃ）で表される構造からなるカルボン酸として、シュウ酸、マロン酸、コハク酸、グルタル酸、アジピン酸などが例示できる。
【００８４】
さらに、カルボン酸ニッケル化合物におけるカルボン酸構造中の炭素数が少ない方が、添加した重合触媒量に対する環式ポリアリーレンスルフィドのポリアリーレンスルフィドへの転化の促進効果が高い傾向にあり、前記した活性ニッケル化合物の生成以外の反応が生じにくい傾向にあると考えられ、Ｒ１は水素または前記式（Ｃ）で表される構造のうちｋ、ｎが０である構造から選ばれる置換基であることがより好ましい。例えば、ギ酸、シュウ酸などが例示できる。
【００８５】
これらの中でも、ギ酸ニッケルが、加熱による分解反応がより低温で生じる傾向にあるためより好ましい。
【００８６】
また、ニッケル化合物が有効である理由は現時点で明らかではないが、遷移金属原子の中でも比較的原子半径が小さい傾向にあり、ニッケル原子とカルボン酸構造との距離が近づきやすく、加熱による分解反応時にニッケル原子とカルボン酸構造間での作用が生じやすく、活性ニッケル化合物を生成しやすいため、あるいは環式ポリアリーレンスルフィド構造との相互作用が比較的強い傾向にあるため、あるいはニッケル原子は環式ポリアリーレンスルフィド中に分散しやすい化合物を形成可能であるためと推測している。
＜（ｉｉ）一般式（Ｄ）で示されるニッケル化合物＞
【００８７】
【化１０】
2019094470.tif 000011
【００８８】
（ここで、ｍは０〜１０の整数を表し、ｎは１〜３の整数を表し、Ｒ２およびＲ３は炭素数１〜１２のアルキル基、炭素数１〜１２のアルコキシ基、炭素数６〜２４のアリール基、ハロゲン基から選ばれる置換基を表し、アルキル基、アルコキシ基、アリール基の水素原子はハロゲン原子基で置換されていてもよく、またＲ２およびＲ３は同一でもそれぞれ異なっていてもよい。）
を用いることが好ましい。
【００８９】
一般式（Ｄ）で示されるニッケル化合物について、ｍは０〜１０の整数であれば重合触媒として有効であるが、ニッケル化合物構造の立体的な安定性の観点からは０〜５であることが好ましく、さらにニッケル化合物構造の電子的な安定性の観点からは共鳴構造をとることができるため０であることがより好ましい。
【００９０】
例えば、水素、メチル、エチル、プロピル、イソプロピル、ブチル、ブチル、ブチル、ペンチル、ヘキシル、ヘプチル、オクチル、ノニル、デシル、ウンデシル、ドデシルおよびそのハロゲン置換体、メトキシ、エトキシ、プロピルオキシ、ペンチルオキシ、ヘキシルオキシ、ヘプチルオキシ、オクチルオキシ、ノニルオキシ、デシルオキシ、ウンデシルオキシ、ドデシルオキシおよびそのハロゲン置換体、フェニル、ベンジル、トリル、キシリル、ビフェニル、ナフチルおよびそのハロゲン置換体、フッ素、塩素、臭素、ヨウ素などが例示できる。ニッケル化合物として具体的には、ビス（２，４−ペンタンジオナト）ニッケル、ビス（トリフルオロ−２，４−ペンタンジオナト）ニッケルなどが例示できる。
【００９１】
中でも、Ｒ２およびＲ３が電子供与性基であれば環式ポリアリーレンスルフィドの転化を促進する効果が大きい傾向にあるため炭素数１〜１２のアルキル基、炭素数１〜１２のアルコキシ基、炭素数６〜２４のアリール基から選ばれる置換基であることが好ましい。例えば、メチル、エチル、プロピル、イソプロピル、ブチル、ブチル、ブチル、ペンチル、ヘキシル、ヘプチル、オクチル、ノニル、デシル、ウンデシル、ドデシルおよびそのハロゲン置換体、メトキシ、エトキシ、プロピルオキシ、ペンチルオキシ、ヘキシルオキシ、ヘプチルオキシ、オクチルオキシ、ノニルオキシ、デシルオキシ、ウンデシルオキシ、ドデシルオキシおよびそのハロゲン置換体、フェニル、ベンジル、トリル、キシリル、ビフェニル、ナフチルおよびそのハロゲン置換体などが例示できる。この理由は現時点で明らかではないが、電子供与性基を有することでニッケル原子が電子供与性を有し、その電子状態により、ニッケル原子と環式ポリアリーレンスルフィド構造との相互作用が比較的強い傾向にあるためと推測している。
【００９２】
さらに、ニッケル化合物構造の立体的な安定性の観点からは炭素数１〜１２のアルキル基であることがより好ましく、例えばメチル、エチル、プロピル、イソプロピル、ブチル、ブチル、ブチル、ペンチル、ヘキシル、ヘプチル、オクチル、ノニル、デシル、ウンデシル、ドデシルおよびそのハロゲン置換体などが例示できる。
【００９３】
これらの中でも、電子供与性、ニッケル化合物構造の立体的な安定性を両立可能であり、さらに遷移金属化合物の入手性、取り扱い性にも優れるメチル基が最も好ましい。
【００９４】
ニッケル化合物として具体的には、ビス（２，４−ペンタンジオナト）ニッケルなどが例示できる。なお、一般式（Ｄ）で示されるニッケル化合物は無水物であってもよく、水和物であってもよい。
【００９５】
このニッケル化合物が有効である理由は現時点で明らかではないが、遷移金属原子の中でも比較的原子半径が小さい傾向にあり、またニッケル原子は環式ポリアリーレンスルフィド構造との相互作用が比較的強い傾向にあるため、あるいはニッケル原子は環式ポリアリーレンスルフィド中に分散しやすい化合物を形成可能であるためと推測している。
【００９６】
＜ポリアリーレンスルフィド組成物（２）＞
本発明のポリアリーレンスルフィド組成物（２）とは、環式ポリアリーレンスルフィドならびに、遷移金属化合物を含むポリアリーレンスルフィド組成物であって、組成物中の硫黄原子に対して前記遷移金属化合物を、遷移金属原子として０．０１ｍｏｌ％以上１０ｍｏｌ％以下を含むポリアリーレンスルフィド組成物である。
【００９７】
使用する遷移金属化合物の濃度や種類により異なるが、ポリアリーレンスルフィド組成物（２）中の、前記（Ａ）式の環式化合物の含有率は、少なくとも５０重量％以上含むことが好ましく、より好ましくは７０重量％以上、さらに好ましくは８０重量％以上、よりいっそう好ましくは９０重量％以上含むものである。Ａｒとしては前記式（Ｅ）〜式（Ｏ）などで表される単位などがあるが、なかでも式（Ｅ）が特に好ましい。上記範囲内であれば、得られるポリアリーレンスルフィドが高い耐熱性や、成形加工品の機械特性や耐薬品性が発現しやすいために好ましい。ポリアリーレンスルフィド組成物（２）中の前記（Ａ）式の環式化合物の含有率は、ＨＰＬＣを用いて定量し、その値から算出することができる。
【００９８】
ポリアリーレンスルフィド組成物（２）中の遷移金属化合物量は、遷移金属化合物の種類や添加量により異なるか、遷移金属原子として、組成物中の硫黄原子に対して、０．０１ｍｏｌ％以上１０ｍｏｌ％以下の範囲が好ましい。より好ましくは０．０１ｍｏｌ％以上８ｍｏｌ％以下、さらに好ましくは０．０１ｍｏｌ％以上５ｍｏｌ％以下が例示できる。上記範囲内であれば、後述の工程（ａ）に用いた際、前記（Ａ）式の環式化合物はポリアリーレンスルフィへ十分に転化することができる傾向にある。ここでいう遷移金属化合物の濃度とは、これらを原料として添加する場合は、添加する遷移金属化合物に含まれる遷移金属原子の濃度とする。一方、系内で各遷移金属化合物を生成させる場合は、系内に存在する遷移金属化合物に含まれる遷移金属原子の濃度であるが、原料として添加する遷移金属塩などに含まれる遷移金属原子の濃度とする。
【００９９】
ポリアリーレンスルフィド組成物（２）を得るには、前記遷移金属化合物濃度が０．０１ｍｏｌ％以上１０ｍｏｌ％以下の範囲となるように、環式ポリアリーレンスルフィドに遷移金属化合物を加えても、遷移金属化合物に環式ポリアリーレンスルフィドを加えても良い。
【０１００】
環式ポリアリーレンスルフィドならびに、前記遷移金属化合物、または系内で各遷移金属化合物を生成させるための遷移金属塩の混合に際しては、上記＜遷移金属化合物＞の記載の混合方法が好ましい範囲として例示できる。
【０１０１】
＜ポリアリーレンスルフィド組成物（２）の加熱＞
ポリアリーレンスルフィド組成物（２）を、加熱することで後述のポリアリーレンスルフィド組成物（１）が得られる。
【０１０２】
本発明のポリアリーレンスルフィド組成物（２）を加熱しポリアリーレンスルフィド組成物（１）を製造する際の加熱温度の範囲としては、２６０℃を超え３６０℃以下の温度範囲が好ましく、より好ましくは２８０℃以上３６０℃以下、さらに好ましくは３００℃以上３６０℃以下である。この温度範囲では、環式ポリアリーレンスルフィド、ポリアリーレンスルフィド組成物（２）が融解し、各遷移金属化合物と環式ポリアリーレンスルフィドが相溶しやすく、各遷移金属化合物の分解反応がより容易すなわち活性遷移金属化合物の生成が良好に進行し、活性遷移化合物を含むポリアリーレンスルフィド組成物（１）を得ることができる。
【０１０３】
なお、ポリアリーレンスルフィド組成物（２）が融解する温度は、ポリアリーレンスルフィド組成物（２）の組成や分子量、また、加熱時の環境により変化するため、一意的に示すことはできないが、例えば環式ポリアリーレンスルフィドを示差走査型熱量計で分析することで把握することが可能である。ただし、一般に融解する温度には幅があり、融点以上でも融解にともなう吸熱が継続する傾向があるため、均一に融解させるためには、加熱温度は環式ポリアリーレンスルフィドの融点以上であることが好ましい。なお、融点は示差走査熱量計により測定することができる。また、遷移金属化合物から活性遷移金属化合物が生成する温度についても、各遷移金属化合物の種類や加熱時の環境により変化するため、一意的に示すことはできないが、例えば各遷移金属化合物を熱重量測定装置で分析することで把握することが可能である。
【０１０４】
ポリアリーレンスルフィド組成物（２）を加熱する際の雰囲気は非酸化性雰囲気で行うことが好ましい。非酸化性雰囲気とは環式ポリアリーレンスルフィドが接する気相における酸素濃度が５体積％以下、好ましくは２体積％以下、さらに好ましくは酸素を実質的に含有しない雰囲気、即ち窒素、ヘリウム、アルゴンなどの不活性ガス雰囲気であることを指し、この中でも特に経済性及び取扱いの容易さの面からは窒素雰囲気が好ましい。これにより環式ポリアリーレンスルフィド間、加熱により生成したポリアリーレンスルフィド間、及びポリアリーレンスルフィドと環式ポリアリーレンスルフィド間などで架橋反応や分解反応、各遷移金属化合物、生成した活性遷移金属化合物の酸化反応などの好ましくない副反応の発生を抑制できる傾向にある。
【０１０５】
ポリアリーレンスルフィド組成物（２）の加熱は、非酸化性雰囲気下であれば、大気圧下で行うことも、大気圧よりも高い加圧条件下で行うことも、減圧条件下あるいは脱揮条件下で行うことも可能であり、減圧下あるいは脱揮条件下で行うことが好ましく、脱揮条件下で行うことがより好ましい。
【０１０６】
大気圧よりも高い加圧条件は、加熱時に、重合触媒である遷移金属化合物が揮散しにくいという観点で好ましく、加圧条件の上限としては特に制限はないが、反応装置の取り扱いの容易さの面からは０．２ＭＰａ以下が好ましい。また、加熱を５０ｋＰａ以上の条件下で行う場合、反応系内の雰囲気を一度非酸化性雰囲気としてから目的の圧力条件にすることが好ましい。これにより環式ポリアリーレンスルフィド間、加熱により生成したポリアリーレンスルフィド間、及びポリアリーレンスルフィドと環式ポリアリーレンスルフィド間などで架橋反応や分解反応、各遷移金属化合物、生成した活性遷移金属化合物の酸化反応などの好ましくない副反応の発生を抑制できる傾向にある。
【０１０７】
減圧条件下とは反応を行う系内が大気圧よりも低いことを指し、上限として５０ｋＰａ以下が好ましく、２０ｋＰａ以下がより好ましく、１０ｋＰａ以下がさらに好ましい。下限としては０．１ｋＰａ以上が例示でき、０．２ｋＰａ以上がより好ましい。減圧条件が好ましい下限以上では、ポリアリーレンスルフィド組成物（２）に含まれる分子量の低い前記（Ａ）式の環式化合物が揮散しにくい傾向にある。一方好ましい上限以下では、遷移金属化合物から分解生成した成分を加熱系内から除去しやすく、融解した原料中の上記分解生成成分の濃度が低下し、より効率よく加熱による分解反応、それにともなう活性遷移金属化合物の生成、環式ポリアリーレンスルフィドが含有するポリアリーレンスルフィドオリゴマーの加熱系内からの除去が可能になることにより、より短時間で活性遷移金属化合物含むポリアリーレンスルフィド組成物（１）を得ることができる傾向にあるため好ましい。
【０１０８】
脱揮条件下とはポリアリーレンスルフィド組成物（２）を加熱する際に発生する気体状態の成分を、反応系内から除去する条件のことである。上記気体状態の成分としては、それぞれの遷移金属化合物の特性および脱揮条件の詳細により発生の有無やその程度は異なるが、例えば遷移金属化合物に含まれる水和水、加熱による分解反応時に生成する成分や環式ポリアリーレンスルフィドが含有するポリアリーレンスルフィドオリゴマーなどが例示できる。
【０１０９】
上記条件としては、発生した気体状態の成分を反応系内から除去可能であれば特に限定はされないが、例えば連続的な減圧条件下での脱揮や、連続的にガスを系内へ流入し、流入したガスとともに、発生した気体状態の成分を反応系外に流出させる条件、発生した気体状態の成分を冷却し系外に捕集する条件などが挙げられる。脱揮条件下で加熱することにより、遷移金属化合物から分解生成した成分を加熱系内からより除去しやすく、融解した原料中の上記分解生成成分の濃度が低下し、加熱による分解反応、それにともなう活性遷移金属化合物の生成がさらに効率よく可能になるため、より短時間で活性遷移金属化合物を含むポリアリーレンスルフィド組成物（２）を得ることができる傾向にあるため好ましい。また、ポリアリーレンスルフィドオリゴマーが加熱系内により残存しにくく、加熱系内における環式ポリアリーレンスルフィド中の前記（Ａ）式の環式化合物とポリアリーレンスルフィドオリゴマーの重量比がより大きくなりやすいため、本発明のポリアリーレンスルフィド樹脂組成物の製造方法により得られるポリアリーレンスルフィドの重量平均分子量が大きくなる傾向にある点でも好ましい。
【０１１０】
連続的な減圧条件下での脱揮における、連続的な減圧条件としては、発生した気体状態の成分を反応系内から除去可能であればよく、例えば反応系内全体が連続的に減圧されていてもよいし、成形品を製造する型、押出機や溶融混練機などを用いて加熱する場合には、常圧あるいは加圧条件下にある型内、押出機内、溶融混練機内などから一部が減圧装置に連結され連続的に減圧されていてもよい。ただし、例えば反応系内を減圧条件下で密封し加熱するよりも、連続的に減圧し脱揮を行うことで、融解した原料中の前記分解生成成分の濃度が低下し、加熱による分解反応、それにともなう活性遷移金属化合物の生成、環式ポリアリーレンスルフィドが含有するポリアリーレンスルフィドオリゴマーの加熱系内からの除去がより効率よく可能になることにより、より低温、短時間で活性遷移金属化合物を含むポリアリーレンスルフィド組成物（２）を得ることができる傾向にある。
【０１１１】
また、連続的に減圧する場合、反応系内の雰囲気は一度非酸化性雰囲気としてから減圧条件にすることが好ましい。これにより環式ポリアリーレンスルフィド間、加熱により生成したポリアリーレンスルフィド間、及びポリアリーレンスルフィドと環式ポリアリーレンスルフィド間などで架橋反応や分解反応、各遷移金属化合物、生成した活性遷移金属化合物の酸化反応などの好ましくない副反応の発生を抑制できる傾向にある。
【０１１２】
連続的にガスを系内へ流入し、流入したガスとともに、発生した気体状態の成分を加熱系外に流出させる条件においては、反応系内の雰囲気は非酸化性雰囲気であることが好ましい。これにより環式ポリアリーレンスルフィド間、加熱により生成したポリアリーレンスルフィド間、及びポリアリーレンスルフィドと環式ポリアリーレンスルフィド間などで架橋反応や分解反応、各遷移金属化合物、生成した活性遷移金属化合物の酸化反応などの好ましくない副反応の発生を抑制できる傾向にある。用いるガスは窒素、ヘリウム、アルゴンなどの不活性ガスが好ましく、この中でも特に、経済性および取り扱いの容易さの面からは窒素ガスが好ましい。
【０１１３】
系内へ流入するガスの温度は、流入するガスの流量、系内の加熱温度、反応系の構造にもよるが、系内の加熱温度を安定に制御できる範囲であれば特に制限はない。ただし、安定なガス温度制御の面から０℃以上であることが好ましく、２０℃以上であることがより好ましく、５０℃以上であることがさらに好ましく、安定な系内の加熱温度制御の面からはさらに、１００℃以上であることが好ましく、１５０℃以上であることがより好ましく、１８０℃以上であることがさらに好ましく、系内の加熱温度と同温度であることがよりいっそう好ましい範囲として例示できる。
【０１１４】
また、系内へ流入するガスの流量は、流入するガスの温度、系内の加熱温度、反応系の構造にもよるが、ポリアリーレンスルフィド組成物（２）を加熱する際に発生する気体状態の成分を反応系内から除去可能であり、系内の加熱温度を安定に制御できる範囲であれば特に制限はない。ただし、環式ポリアリーレンスルフィドを各遷移金属化合物存在下に加熱する際に発生する気体状態の成分を、反応系内から除去する効果の面からは、１分間に系内へ流入するガスの流量は、系内の容積の１％以上であることが好ましく、５％以上であることがより好ましく、１０％以上であることがさらに好ましく、２０％以上であることがよりいっそう好ましい範囲として例示できる。
【０１１５】
反応系内から、脱揮により発生した気体状態の成分を除去した量は、反応系外に除去された成分を回収し秤量する方法、加熱前後の重量差から算出する方法、得られたポリアリーレンスルフィドの加熱時重量減少により残存成分量を算出し差し引く方法などにより把握することができる。
【０１１６】
加熱時間は、使用するポリアリーレンスルフィド組成物（２）中の前記（Ａ）式の環式化合物の含有率や繰り返し数ｑ、および分子量などの各種特性、使用する重合触媒である遷移金属化合物の種類、加熱の温度などの条件によって異なるため一様には規定できないが、前記した好ましくない副反応がなるべく起こらないように設定することが好ましい。加熱時間の下限としては０．０１時間以上が例示でき、好ましくは０．０５時間以上が例示できる。０．０１時間以上であれば、各遷移金属化合物から活性遷移金属化合物の生成が良好に進行し、かつ、活性遷移金属化合物を含むポリアリーレンスルフィド組成物（１）を得ることができる。一方上限としては１００時間以下が例示でき、好ましくは２０時間以下、より好ましくは１０時間以下が例示できる。本発明の好ましい製造方法によれば、ポリアリーレンスルフィド組成物（２）の加熱は２時間以下で行うことも可能である。加熱時間としては２時間以下、さらには１時間以下、０．５時間以下、０．３時間以下、０．２時間以下が例示できる。１００時間以下では好ましくない副反応による活性遷移金属化合物の触媒活性への悪影響を抑制できる傾向にある。
【０１１７】
ポリアリーレンスルフィド組成物（２）の加熱は、実質的に溶媒を含まない条件下で行うことも可能である。このような条件下で行う場合、短時間での昇温が可能であり、より短時間で活性遷移金属化合物を含むポリアリーレンスルフィド組成物（２）を得ることができる傾向にある。ここで実質的に溶媒を含まない条件とは、環式ポリアリーレンスルフィド中の溶媒が５重量％以下であることを指し、３重量％以下がより好ましい。
【０１１８】
前記加熱は、成形品を製造する型内で行ってもよいし、押出機や溶融混練機を用いて行うなど、加熱機構を具備した装置であれば特に制限なく行うことが可能であり、バッチ方式、連続方式など公知の方法が採用でき、脱揮機構を具備した装置であればより好ましい。
【０１１９】
ポリアリーレンスルフィド組成物（２）を繊維状物質共存下で加熱することも可能である。これにより、繊維状物質を含むポリアリーレンスルフィド組成物（１）を得られる。こで、繊維状物質繊維状物質とは細い糸状の物質のことであって、天然繊維のごとく細長く引き延ばされた構造である任意の物質が好ましい。繊維状物質存在下で前記（Ａ）式の環式化合物のポリアリーレンスルフィドへの転化を行うことで、ポリアリーレンスルフィドと繊維状物質からなる複合材料構造体を容易に作成する事ができる。このような構造体は、繊維状物質によって補強されるため、ポリアリーレンスルフィド単独の場合に比べて、例えば機械物性に優れる傾向にある。
【０１２０】
ここで、各種繊維状物質の中でも長繊維からなる強化繊維を用いることが好ましく、これによりポリアリーレンスルフィドを高度に強化する事が可能になる。一般に樹脂と繊維状物質からなる複合材料構造体を作成する際には、樹脂が溶融した際の粘度が高いことに起因して、樹脂と繊維状物質のぬれが悪くなる傾向にあり、均一な複合材料ができないなど、期待通りの機械物性が発現しないことが多い。ここでぬれとは、溶融樹脂のごとき流体物質と、繊維状化合物のごとき固体基質との間に実質的に空気または他のガスが捕捉されないようにこの流体物質と固体基質との物理的状態の良好かつ維持された接触があることを意味する。ここで流体物質の粘度が低い方が繊維状物質とのぬれは良好になる傾向にある。本発明のポリアリーレンスルフィド組成物（２）は融解した際の粘度が、一般的な熱可塑性樹脂、例えばポリアリーレンスルフィドと比べて著しく低いため、繊維状物質とのぬれが良好になりやすい。前記（Ａ）式の環式化合物と繊維状物質が良好なぬれを形成した後、本発明のポリアリーレンスルフィドの製造方法によれば前記（Ａ）式の環式化合物がポリアリーレンスルフィドに転化するので、繊維状物質とポリアリーレンスルフィド樹脂組成物が良好なぬれを形成した複合材料構造体を容易に得ることができる。
【０１２１】
繊維状物質としては長繊維からなる強化繊維が好ましいことを前述したとおりであり、本発明に用いられる強化繊維に特に制限はないが、好適に用いられる強化繊維としては、一般に、高性能強化繊維として用いられる耐熱性及び引張強度の良好な繊維があげられる。例えば、その強化繊維には、ガラス繊維、炭素繊維、黒鉛繊維、アラミド繊維、炭化ケイ素繊維、アルミナ繊維、ボロン繊維が挙げられる。この内、比強度、比弾性率が良好で、軽量化に大きな寄与が認められる炭素繊維や黒鉛繊維が最も良好なものとして例示できる。炭素繊維や黒鉛繊維は用途に応じて、あらゆる種類の炭素繊維や黒鉛繊維を用いることが可能であるが、引張強度４５０ｋｇｆ／ｍｍ２、引張伸度１．６％以上の高強度高伸度炭素繊維が好ましい。長繊維状の強化繊維を用いる場合、その長さは、５ｃｍ以上であることが好ましい。この長さの範囲では、強化繊維の強度を複合材料として十分に発現させることが容易となる。また、炭素繊維や黒鉛繊維は、他の強化繊維を混合して用いてもかまわない。また、強化繊維は、その形状や配列を限定されず、例えば、単一方向、ランダム方向、シート状、マット状、織物状、組み紐状であっても使用可能である。また、特に、比強度、比弾性率が高いことを要求される用途には、強化繊維が単一方向に引き揃えられた配列が最も適しているが、取り扱いの容易なクロス（織物）状の配列も本発明には適している。
【０１２２】
また、上記したポリアリーレンスルフィド組成物（２）の加熱は充填剤の存在下で行うことも可能である。充填剤としては、例えば非繊維状ガラス、非繊維状炭素や、無機充填剤、例えば炭酸カルシウム、酸化チタン、アルミナなどを例示できる。
【０１２３】
＜ポリアリーレンスルフィド組成物（１）＞
本発明のポリアリーレンスルフィド組成物（１）とは、環式ポリアリーレンスルフィド、ポリアリーレンスルフィド、ならびに、遷移金属化合物を含むポリアリーレンスルフィド組成物であり、一般式（Ａ）で示される環式化合物を１０重量％以上８０重量％未満含む組成物であって、組成物中の硫黄原子に対して前記遷移金属化合物を、遷移金属原子として０．０１ｍｏｌ％以上１０ｍｏｌ％以下を含むポリアリーレンスルフィド組成物である。ポリアリーレンスルフィド組成物（１）はポリアリーレンスルフィド組成物（２）を加熱することにより、得られる。
【０１２４】
目的とするポリアリーレンスルフィドの分子量、使用する遷移金属化合物の種類により異なるが、ポリアリーレンスルフィド組成物（１）は、（Ａ）式の環式化合物を、１０重量％以上８０重量％未満含むものであり、好ましくは１０重量％以上７０重量％未満、より好ましくは１０重量％以上５０重量％未満含むものが好ましい。Ａｒとしては前記式（Ｅ）〜式（Ｏ）などで表される単位などがあるか、なかでも式（Ｅ）か特に好ましい。上記範囲内であれば、ポリアリーレンスルフィド組成物（１）か中の前記（Ａ）式の環式化合物か効率よく反応する重合促進効果を発現するために好ましい。８０重量％以上の場合は、環式ポリアリーレンスルフィドのポリアリーレンスルフィドへの転化に長時間が必要となる傾向がある傾向がある。１０重量％未満の場合、得られるポリアリーレンスルフィドの結晶性などの特性が低くなる傾向がある。また、ポリアリーレンスルフィド組成物（１）中の前記（Ａ）式の環式化合物の含有率は、ＨＰＬＣを用いて定量し、その値から算出することかできる。
【０１２５】
ポリアリーレンスルフィド組成物（１）中の遷移金属化合物量は、遷移金属化合物の種類や添加量により異なるが、遷移金属原子として、組成物中の硫黄原子に対して、０．０１ｍｏｌ％以上１０ｍｏｌ％以下の範囲である。０．０１ｍｏｌ％未満では、後述の工程（ａ）に用いた際、前記（Ａ）式の環式化合物はポリアリーレンスルフィドへ転化に長時間要する傾向がある。１０ｍｏｌ％を超えると、遷移金属化合物量が多くなると、活性遷移金属化合物の分散が不十分になり遷移金属粒子同士の凝集が生じやすくなるため、組成物（１）中の硫黄原子に対して１０ｍｏｌ％以下の範囲であり、好ましくは８ｍｏｌ％以下、より好ましくは５ｍｏｌ％以下が例示できる。ポリアリーレンスルフィド組成物（１）の融点は、１８０℃以上２６０℃以下の温度範囲が好ましく、より好ましくは２００℃以上２６０℃以下、さらに好ましくは２２０℃以上２６０℃以下か例示できる。ポポリアリーレンスルフィド組成物（１）を示差走査型熱量計で分析することで融点を把握することが可能である。上記温度範囲外では、得られるポリアリーレンスルフィドの特性（結晶化度や融点）が低下する場合があるため、上記温度範囲内であることが望ましい。
【０１２６】
＜工程（ａ）＞
本発明の工程（ａ）とは、環式ポリアリーレンスルフィド、ポリアリーレンスルフィド、ならびに遷移金属化合物を含むポリアリーレンスルフィド組成物（１）てあって、組成物中の硫黄原子に対して前記遷移金属化合物を、遷移金属原子として０．０１ｍｏｌ％以上１０ｍｏｌ％以下を含むポリアリーレンスルフィド組成物（１）をポリアリーレンスルフィド組成物（１）の融点以下の温度で加熱してポリアリーレンスルフィドを得る工程、のことを示す。
【０１２７】
工程（ａ）の加熱温度の範囲はポリアリーレンスルフィド組成物（１）の融点以下の温度である。工程（ａ）の加熱温度の範囲の上限としては、ポリアリーレンスルフィド組成物（１）の融点にもよるが、２６０℃以下であり、２５０℃以下が好ましく、２４０℃以下がより好ましい。２６０℃より温度が高いと、得られるポリアリーレンスルフィドの特性（結晶化度や融点）が低下する場合があるため、２６０℃より高い温度を避けることが望ましい。加熱温度の下限としては、ポリアリーレンスルフィド組成物（１）の融点にもよるが、１８０℃以上の温度範囲である。加熱温度が１８０℃より低い場合、環式ポリアリーレンスルフィドのポリアリーレンスルフィドへの転化に長時間が必要となる傾向がある。また、遷移金属化合物から活性遷移金属化合物が生成する温度についても、各遷移金属化合物および金属の種類や加熱時の環境により変化するため、一意的に示すことはできないが、例えば各遷移金属化合物を熱重量測定装置で分析することで把握することが可能である。 
【０１２８】
工程（ａ）の雰囲気はポリアリーレンスルフィド組成物（２）を加熱する際の雰囲気と同様の範囲が好ましい範囲として例示できる。
【０１２９】
工程（ａ）の加熱時間は、使用するポリアリーレンスルフィド組成物（１）中の前記（Ａ）式の環式化合物の含有率や繰り返し数ｑ、および分子量などの各種特性、使用する遷移金属化合物の種類、加熱の温度などの条件によって異なるため一様には規定できないが、前記した好ましくない副反応がなるべく起こらないように設定することが好ましい。加熱時間の下限としては５時間以上が好ましく、より好ましくは１２時間以上である。５時間以上ではポリアリーレンスルフィド組成物（１）中の前記（Ａ）式の環式化合物はポリアリーレンスルフィドへ十分に転化し、結晶化度の高いポリアリーレンスルフィドが得られる傾向がある。一方上限としては２００時間以下が例示でき、好ましくは１５０時間以下、より好ましくは１００時間以下が例示できる。加熱時間としては２００時間以下では好ましくない副反応による得られるポリアリーレンスルフィドの特性への悪影響を抑制できる傾向にある。
【０１３０】
前記加熱は、通常の重合反応装置を用いる方法で行うのはもちろんのこと、成形品を製造する型内で行ってもよいし、加熱機構を具備した装置であれば特に制限なく行うことが可能である。
【０１３１】
ポリアリーレンスルフィド組成物（２）を繊維状物質共存下で加熱して、得られた繊維状物質を含むポリアリーレンスルフィド組成物（１）を用いることで、上記したポリアリーレンスルフィド組成物（１）の加熱は繊維状物質の共存下で行うことも可能である。繊維状物質存在下で前記（Ａ）式の環式化合物のポリアリーレンスルフィドへの転化を行うことで、ポリアリーレンスルフィドと繊維状物質からなる複合材料構造体を容易に作成する事ができる。このような構造体は、繊維状物質によって補強されるため、ポリアリーレンスルフィド単独の場合に比べて、例えば機械物性に優れる傾向にある。
【０１３２】
また、充填剤の存在下でポリアリーレンスルフィド組成物（２）を加熱して得られたポリアリーレンスルフィド組成物（１）を用いることも可能である。
【０１３３】
以下に実施例を挙げて本発明を具体的に説明する。これら例は例示的なものであって限定的なものではない。
【０１３４】
＜１＞環式ポリアリーレンスルフィドおよびポリアリーレンスルフィドの特性の評価
＜分子量の測定＞
ポリフェニレンスルド及び環式ポリフェニレンスルフィドの分子量はサイズ排除クロマトグラフィー（ＳＥＣ）の一種であるゲルパーミエーションクロマトグラフィー（ＧＰＣ）により、ポリスチレン換算で数平均分子量（Ｍｎ）と重量平均分子量（Ｍｗ）を算出した。ＧＰＣの測定条件を以下に示す。
装置：センシュー科学  ＳＳＣ−７１１０
カラム名：Ｓｈｏｄｅｘ  ＵＴ８０６Ｍ×２
溶離液：１−クロロナフタレン
検出器：示差屈折率検出器
カラム温度：２１０℃
プレ恒温槽温度：２５０℃
ポンプ恒温槽温度：５０℃
検出器温度：２１０℃
流量：１．０ｍＬ／ｍｉｎ
試料注入量：３００μＬ  （スラリー状：約０．２重量％）。
【０１３５】
＜（Ａ）式の環式化合物の含有率および（Ａ）式の環式化合物のポリアリーレンスルフィドへの転化率の測定＞
前記（Ａ）式の環式化合物の含有率および（Ａ）式の環式化合物のポリアリーレンスルフィドへの転化率の算出は、高速液体クロマトグラフィー（ＨＰＬＣ）を用いて下記方法で行った。
【０１３６】
環式ポリアリーレンスルフィドの加熱により得られたポリアリーレンスルフィド、約１０ｍｇを２５０℃で１−クロロナフタレン約５ｇに溶解させた。室温に冷却すると沈殿が生成した。孔径０．４５μｍのメンブランフィルターを用いて１−クロロナフタレン不溶成分を濾過し、１−クロロナフタレン可溶成分を得た。得られた可溶成分のＨＰＬＣ測定により、未反応の前記（Ａ）式の環式化合物の含有率を定量し、前記（Ａ）式の環式化合物のポリアリーレンスルフィドへの転化率を算出した。ＨＰＬＣの測定条件を以下に示す。
装置：島津株式会社製  ＬＣ−１０Ａｖｐシリーズ
カラム：Ｍｉｇｈｔｙｓｉｌ  ＲＰ−１８  ＧＰ１５０−４．６（５μｍ）
検出器：フォトダイオードアレイ検出器（ＵＶ＝２７０ｎｍ）。
【０１３７】
＜赤外分光分析＞
装置        ：Ｐｅｒｋｉｎ  Ｅｌｍｅｒ  Ｓｙｓｔｅｍ  ２０００  ＦＴ−ＩＲ
サンプル調製：ＫＢｒ法。
【０１３８】
＜ポリアリーレンスルフィドの熱特性＞
ティー・エイ・インスツルメント社製ＴＡインスツルメントＱ２０を用い、窒素雰囲気下で、得られたポリマーの熱的特性を測定した。下記測定条件をもちいて、ポリアリーレンスルフィドの融点はＦｉｒｓｔ  Ｒｕｎの吸熱ピークの値を用いた。
Ｆｉｒｓｔ  Ｒｕｎ
・５０℃×１分 保持
・５０℃から３４０℃昇温、昇温速度４０℃/分
・３４０℃×１分 保持
・３４０℃から１００℃へ降温、降温速度４０℃/分
【０１３９】
また、結晶化度は理論計算値で１００％結晶化ポリアリーレンスルフィドの融解熱は１４６Ｊ／ｇ（Ｐｏｌｙｍｅｒ  Ｅｎｇｉｎｅｅｒｉｎｇ&Ｓｃｉｅｎｃｅ、２９巻、１４０頁（１９８９年）および、重合物のＦｉｒｓｔ  Ｒｕｎの吸熱ピークの面積から算出した融解熱の割合を用いて、下記式により算出した。
結晶化度（％）＝｛生成物の融解熱（Ｊ／ｇ）｝／｛１４６（Ｊ／ｇ）｝×１００
【０１４０】
参考例１  環式ポリアリーレンスルフィドの調製
攪拌機を具備したステンレス製オートクレーブに、水硫化ナトリウムの４８重量％水溶液を２８．０６ｇ（０．２４０ｍｏｌ）、９６％水酸化ナトリウムを用いて調製した４８重量％水溶液２５．００ｇ（０．２８８ｍｏｌ）、Ｎ−メチル−２−ピロリドン（ＮＭＰ）６１５．０ｇ（６．２０ｍｏｌ）、及びｐ−ジクロロベンゼン（ｐ−ＤＣＢ）３５．４２ｇ（０．２４１ｍｏｌ）を仕込んだ。反応容器内を十分に窒素置換した後、窒素ガス下に密封した。
【０１４１】
４００ｒｐｍで撹拌しながら、室温から２００℃まで約１時間かけて昇温した。次いで２００℃から２５０℃まで約３０分かけて昇温した。２５０℃で２時間保持した後、室温近傍まで急冷してから内容物を回収した。
【０１４２】
得られた内容物５００ｇを約１５００ｇのイオン交換水で希釈したのちに平均目開き１０〜１６μｍのガラスフィルターで濾過した。フィルターオン成分を約３００ｇのイオン交換水に分散させ、７０℃で３０分攪拌し、再度前記同様の濾過を行う操作を計３回行い、白色固体を得た。これを８０℃で一晩真空乾燥し、乾燥固体を得た。
【０１４３】
得られた固形物を円筒濾紙に仕込み、溶剤としてクロロホルムを用いて約５時間ソックスレー抽出を行うことで固形分に含まれる低分子量成分を分離した。
【０１４４】
クロロホルム抽出操作にて得られた抽出液から溶媒を除去した後、約５ｇのクロロホルムを加えてスラリーを調製し、これを約６００ｇのメタノールに攪拌しながら滴下した。これにより得られた沈殿物を濾過回収し、７０℃で５時間真空乾燥を行い、白色粉末を得た。この白色粉末は赤外分光分析における吸収スペクトルよりフェニレンスルフィド単位からなる化合物であることを確認した。さらに、高速液体クロマトグラフィーにより、（Ａ）式の環式化合物を９０重量％含み、本発明のポリアリーレンスルフィドの製造に好適に用いられる環式ポリフェニレンスルフィドであることが判明した。また、ＧＰＣ測定を行った結果、環式ポリフェニレンスルフィドは室温で１−クロロナフタレンに全溶であり、重量平均分子量は９００であった。
【０１４５】
実施例１
参考例１で得られた環式ポリフェニレンスルフィドに、ビス（２，４−ペンタンジオナト）ニッケル（Ａｌｄｒｉｃｈ社製、表中にＮｉ（ａｃａｃ）２と記載、以下同様）を環式ポリフェニレンスルフィド中の硫黄原子に対して１ｍｏｌ％となるように、大気下で混合してポリアリーレンスルフィド組成物（２）を得た。ポリアリーレンスルフィド組成物（２）３００ｍｇをガラス製アンプルに仕込み、アンプル内を窒素で置換した後、真空ポンプを用いて約０．４ｋＰａに減圧した。約０．４ｋＰａに減圧してから約１０秒後、３６０℃に温調した電気炉内にアンプルを設置し、真空ポンプによってアンプル内を約０．４ｋＰａに保ち脱揮をしながら７分間加熱した。その後、アンプルを取り出し室温まで冷却し、黒色固体のポリアリーレンスルフィド組成物（１）を得た。固体の赤外分光分析における吸収スペクトルより、固体はフェニレンスルフィド単位からなる化合物であることを確認した。固体は１−クロロナフタレンに２５０℃で一部不溶であったが、不溶部はフェニレンスルフィド構造からなる化合物ではなくニッケル化合物であることがわかり、生成したＰＰＳ成分は可溶であった。ＨＰＬＣ測定の結果、（Ａ）式の環式化合物の含有率は６０％であった。示差走査型熱量分析装置を用いて、生成物を分析した結果、融点が２４１℃であった。結果を表１に示した。
【０１４６】
工程（ａ）
上記で得られたポリフェニレンスルフィド組成物（１）粉末１００ｍｇをガラス製アンプルに仕込み、アンプル内を窒素で置換した。次に、真空ポンプを用いて約０．４ｋＰａに減圧した。約０．４ｋＰａに減圧してから約１０秒後、２４０℃に温調した電気炉内にアンプルを設置し、真空ポンプによってアンプル内を約０．４ｋＰａに保ち脱揮をしながら１２時間加熱した。その後、アンプルを取り出し室温まで冷却し、黒色固体を得た。固体の赤外分光分析における吸収スペクトルより、固体はフェニレンスルフィド単位からなる化合物であることを確認した。固体は１−クロロナフタレンに２５０℃で一部不溶であったが、不溶部はフェニレンスルフィド構造からなる化合物ではなくニッケル化合物であることがわかり、生成したＰＰＳ成分は可溶であった。加熱前のポリフェニレンスルフィド組成物（２）および加熱後のポリフェニレンスルフィドのＨＰＬＣ測定の結果、加熱前の（Ａ）式の環式化合物の含有率は６０％、加熱後の（Ａ）式の環式化合物の含有率は６％、（Ａ）式の環式化合物のＰＰＳへの転化率は９０％であることがわかった。示差走査型熱量分析装置を用いて、生成物を分析した結果、融点が２９６℃、結晶化度は４０％であった。結果を表１に示した。
【０１４７】
比較例１
参考例１で得られた環式ポリフェニレンスルフィド３００ｍｇをガラス製アンプルに仕込み、アンプル内を窒素で置換した後、真空ポンプを用いて約０．４ｋＰａに減圧した。約０．４ｋＰａに減圧してから約１０秒後、３６０℃に温調した電気炉内にアンプルを設置し、真空ポンプによってアンプル内を約０．４ｋＰａに保ち脱揮をしながら７分間加熱した。その後、アンプルを取り出し室温まで冷却し、黒色固体のポリフェニレンスルフィド組成物（２）を得た。固体の赤外分光分析における吸収スペクトルより、固体はフェニレンスルフィド単位からなる化合物であることを確認した。固体は１−クロロナフタレンに２５０℃で一部不溶であったが、不溶部はフェニレンスルフィド構造からなる化合物ではなくニッケル化合物であることがわかり、生成したＰＰＳ成分は可溶であった。ＨＰＬＣ測定の結果、（Ａ）式の環式化合物の含有率は８０％であった。示差走査型熱量分析装置を用いて、生成物を分析した結果、融点が２１０℃であった。
【０１４８】
工程（ａ）
上記で得られたポリフェニレンスルフィド組成物（１）粉末１００ｍｇをガラス製アンプルに仕込み、アンプル内を窒素で置換した。次に、真空ポンプを用いて約０．４ｋＰａに減圧した。約０．４ｋＰａに減圧してから約１０秒後、２４０℃に温調した電気炉内にアンプルを設置し、真空ポンプによってアンプル内を約０．４ｋＰａに保ち脱揮をしながら１２時間加熱した。その後、アンプルを取り出し室温まで冷却し、黒色固体を得た。固体の赤外分光分析における吸収スペクトルより、固体はフェニレンスルフィド単位からなる化合物であることを確認した。固体は１−クロロナフタレンに２５０℃で可溶であった。加熱前のポリフェニレンスルフィド組成物（１）および加熱後のポリフェニレンスルフィドのＨＰＬＣ測定の結果、加熱後の（Ａ）式の環式化合物の含有率は６５％、（Ａ）式の環式化合物のＰＰＳへの転化率は１８％であることがわかった。結果を表１に示した。
【０１４９】
比較例２
参考例１で得られた環式ポリフェニレンスルフィドを大気下で混合した粉末３００ｍｇをガラス製アンプルに仕込み、アンプル内を窒素で置換した。次に、真空ポンプを用いて約０．４ｋＰａに減圧した。約０．４ｋＰａに減圧してから約１０秒後、２４０℃に温調した電気炉内にアンプルを設置し、真空ポンプによってアンプル内を約０．４ｋＰａに保ち脱揮をしながら１２時間加熱した。その後、アンプルを取り出し室温まで冷却し、黒色固体を得た。固体の赤外分光分析における吸収スペクトルより、固体はフェニレンスルフィド単位からなる化合物（ＰＰＳ）であることを確認した。固体は１−クロロナフタレンに２５０℃で全溶であった。ＨＰＬＣ測定の結果、（Ａ）式の環式化合物の含有率は６９％、（Ａ）式の環式化合物のＰＰＳへの転化率は２３％であることがわかった。結果を表１に示した。
【０１５０】
実施例１と比較例１、２の比較より、環式ポリアリーレンスルフィド、ポリアリーレンスルフィド、ならびに、ニッケル化合物を含むポリアリーレンスルフィド組成物（１）を、ポリアリーレンスルフィド組成物（１）の融点以下の温度で加熱する工程（ａ）を含むポリアリーレンスルフィドの製造方法を用いることで、無触媒の場合に比べて、より短時間で（Ａ）式の環式化合物のポリアリーレンスルフィドへの転化が可能であることがわかった。さらに、結晶化度が４０％以上である結晶性の高いポリアリーレンスルフィドが得られた。
【０１５１】
比較例３
参考例１で得られた環式ポリフェニレンスルフィドに、Ｎｉ（ａｃａｃ）２を環式ポリフェニレンスルフィド中の硫黄原子に対して１ｍｏｌ％となるように、大気下で混合した粉末３００ｍｇをガラス製アンプルに仕込み、アンプル内を窒素で置換した。次に、真空ポンプを用いて約０．４ｋＰａに減圧した。約０．４ｋＰａに減圧してから約１０秒後、２４０℃に温調した電気炉内にアンプルを設置し、真空ポンプによってアンプル内を約０．４ｋＰａに保ち脱揮をしながら１２時間加熱した。その後、アンプルを取り出し室温まで冷却し、黒色固体を得た。固体の赤外分光分析における吸収スペクトルより、固体はフェニレンスルフィド単位からなる化合物であることを確認した。固体は１−クロロナフタレンに２５０℃で一部不溶であったが、不溶部はフェニレンスルフィド構造からなる化合物ではなくニッケル化合物であることがわかり、生成したＰＰＳ成分は可溶であった。ＨＰＬＣ測定の結果、（Ａ）式の環式化合物の含有率は１４％、（Ａ）式の環式化合物のＰＰＳへの転化率は８４％であることがわかった。示差走査型熱量分析装置を用いて、生成物を分析した結果、融点が２８９℃、結晶化度は４１％であった。結果を表１に示した。
【０１５２】
【表１】
2019094470.tif 000012
【０１５３】
実施例１と比較例３の比較から、一般式（Ａ）で示される環式化合物を含むポリアリーレンスルフィド組成物（２）を、２６０℃を超え３６０℃以下で加熱してポリアリーレンスルフィド組成物（１）を得て、それを、ポリアリーレンスルフィド組成物（１）の融点以下の温度で加熱する工程（ａ）を含むポリアリーレンスルフィドの製造方法を用いることで、遷移金属触媒のニッケルを用いた場合に比べて、より短時間で（Ａ）式の環式化合物のポリアリーレンスルフィドへの転化が可能であることがわかった。さらに、結晶化度が４０％以上である結晶性の高いポリアリーレンスルフィドが得られることがわかった。